(57)【要約】【課題】本発明の課題は、蛍光色素内包樹脂粒子を用いて生物試料を多重染色する場合に、蛍光顕微鏡観察における発光色変更の際のフィルターの変更の煩雑さを解消するとともに、蛍光顕微鏡観察において複数の発光色を同時に観察することを可能とする新規な蛍光色素内包樹脂粒子、及び該蛍光色素内包樹脂粒子を用いた多重染色法を提供することにある。【解決手段】１個の樹脂粒子中に赤色蛍光色素、緑色蛍光色素及び青色蛍光色素の２種又は３種の蛍光色素を内包する蛍光色素内包樹脂粒子及び該蛍光色素内包樹脂粒子を用いた多重染色法。【選択図】なし【特許請求の範囲】
【請求項１】
１個の樹脂粒子中に赤色蛍光色素、緑色蛍光色素及び青色蛍光色素の２種又は３種の蛍光色素を内包する蛍光色素内包樹脂粒子。
【請求項２】
前記蛍光色素の蛍光スペクトルのピークの波長の半値幅がいずれも９０ｎｍ以下である、請求項１に記載の蛍光色素内包樹脂粒子。
【請求項３】
前記蛍光色素内包樹脂粒子の平均粒径が１０ｎｍ以上１５０ｎｍ以下である、請求項１又は２に記載の蛍光色素内包樹脂粒子。
【請求項４】
前記蛍光色素内包樹脂粒子の母体がメラミン樹脂又はポリスチレン樹脂である、請求項１〜３のいずれか一項に記載の蛍光色素内包樹脂粒子。
【請求項５】
蛍光色素内包樹脂粒子を２種以上含み、該蛍光色素内包樹脂粒子の少なくとも１種が請求項１〜４のいずれか一項に記載の蛍光色素内包樹脂粒子である、組織多重染色用蛍光色素内包樹脂粒子セット。
【請求項６】
組織標本中の２種以上の検出対象物質のそれぞれに対して、検出対象物質と、該検出対象物質を特異的に捕捉する物質と、蛍光色素内包樹脂粒子を結合させる組織多重染色法であって、
（１）前記蛍光色素内包樹脂粒子の少なくとも１種が請求項１〜４のいずれか一項に記載の蛍光色素内包樹脂粒子であり、
（２）前記組織標本に、前記蛍光色素内包樹脂粒子に内包される全ての蛍光色素の励起波長の光を同時に照射し、
（３）前記組織標本から、前記蛍光色素内包樹脂粒子に内包される全ての蛍光色素の蛍光波長の光を同時に検出する、
組織多重染色法。
【請求項７】
前記検出対象物質を特異的に捕捉する物質が抗体である、請求項６に記載の組織多重染色法。
【請求項８】
前記検出対象物質を特異的に捕捉する物質がヌクレオチド鎖である、請求項６に記載の組織多重染色法。
【請求項９】
蛍光ｉｎ  ｓｉｔｕハイブリダイゼーション法で実施する請求項８に記載の組織多重染色法。
【発明の詳細な説明】
【技術分野】
【０００１】
本発明は、新規な蛍光色素内包樹脂粒子及びその用途に関する。詳しくは、本発明は、異なる色の蛍光の蛍光色素内包樹脂粒子を発光させる場合に、簡便な操作で、それぞれの蛍光色素内包樹脂粒子の蛍光を同時に発光させることができる蛍光色素内包樹脂粒子に関する。更に、本発明は、該蛍光色素内包樹脂粒子を含む組織多重染色用の蛍光色素内包樹脂粒子のセット、及び該蛍光色素内包樹脂粒子を用いた組織多重染色法に関する。
【背景技術】
【０００２】
生物試料中の特定の物質を染色して検出或いは定量する方法として、抗原抗体反応を利用する免疫染色法、レクチンと糖鎖の反応を利用する方法、核酸とハイブリダイズする配列を利用する方法、その他が知られており、これらの方法は、病理診断その他の分野において、採取した組織切片の標本から特定の細胞や組織を検査する方法として利用されている。例えば、病理切片において、免疫組織化学（ＩＨＣ、immunohistochemistry）を利用した蛍光免疫染色によるタンパク質の量の評価や、蛍光 in situ ハイブリダイゼーション（ＦＩＳＨ、fluorescence in situ hybridization）による遺伝子の増幅や欠損の評価が行われており、癌関連のタンパク質や遺伝子の増幅、欠損の評価が行われている。この場合、同一組織上で複数の物質を２種以上の抗体等を用いて同時に標識する多重染色は、複数の物質の局在を同時に調べることができ、ワークフローの改善や効果の高い治療方針を立てる上で、期待されている。
【０００３】
一方、上記の免疫染色法等においては、抗原抗体反応等によって捕捉した特定の物質を標識する方法として、蛍光色素内包樹脂粒子を用いた方法も知られている。蛍光色素内包趣旨粒子は、ポリスチレン等の樹脂に企図した蛍光色素の分子を複数個内包させたもので、強い蛍光強度が得られるという利点がある。蛍光色素内包樹脂粒子の例としては、FluoSpheres（登録商標）Fluorescent Microspheres（Invitrogen社）が市販されており、これは、発光色毎に、対応する波長を持つ蛍光色素が内包されたポリスチレン粒子である（非特許文献１）。
【０００４】
このような蛍光色素内包樹脂粒子を複数用いて多重染色を行う場合、従来は、蛍光色素内包樹脂粒子毎に内包されている蛍光色素の発光色が異なったものを複数用いて染色していた。すなわち、従来は、蛍光色素内包樹脂粒子毎に励起波長及び蛍光波長の異なった蛍光色素を内包させることによって、蛍光色素内包樹脂粒子毎の発光色を変えて、多重染色を行っていた。このため、蛍光顕微鏡観察の際には、励起波長、蛍光波長をそれぞれ内包させた蛍光色素に応じて切り替える必要があり、多数の励起波長、蛍光波長があると、これらの波長に合せて、観察に用いる蛍光顕微鏡の励起フィルター、蛍光フィルターをその都度変更する必要があった。従って、観察時の発光色の変更手順が煩雑であった。また、染色された複数の発光色を同時に観察することも困難であるという問題もあった。
【０００５】
又、従来は、発光色が異なる蛍光色素内包樹脂粒子を多数作製する場合、蛍光色素内包樹脂粒子毎に異なる蛍光色素を用意する必要があることから、用意する蛍光色素も多数揃える必要があり、作製が煩雑であった。
【０００６】
なお、異なる色を発光する量子ドットを複数内包する多色蛍光粒子については、特表2005-508493（多色量子ドット標識ビーズおよびそのコンジュゲートの製造方法）（特許文献１）に記載されている。しかしながら、量子ドットは比重が重いため、多色量子ドットを複数内包する粒子は、相対的に内包粒子の比重が大きくなる。従って、例えば組織切片や培養細胞の染色に用いる場合、早期に沈降してしまい、抗原部へのアクセスが妨げられる。また、II-IV族の赤色発光の量子ドットは、粒径が10nm程度で蛍光色素に比べてかなり大きいため、これを複数個内包させた場合、粒子を染色に適した10-150nmの粒径に制御することが困難である。更に、１個の粒子に内包させることができる個数も、蛍光色素の場合に比べ、はるかに少ない。多色の量子ドットを内包させた粒子の場合にはこのような問題があり、前記の問題が解決された蛍光色素内包ナノ粒子が望まれている。
【先行技術文献】
【特許文献】
【０００７】
【特許文献１】特表2005-508493号公報
【非特許文献】
【０００８】
【非特許文献１】URL: 「http://probes.invitrogen.com/media/pis/mp05000.pdf」  FluoSpheres（登録商標）Fluorescent Microspheres
【発明の概要】
【発明が解決しようとする課題】
【０００９】
本発明の課題は、蛍光色素内包樹脂粒子を用いて生物試料を多重染色する場合に、蛍光顕微鏡観察における励起フィルター、蛍光フィルターの変更を伴う発光色の変更手順の煩雑さを解消するとともに、蛍光顕微鏡観察において複数の発光色を同時に観察することを可能とする新規な蛍光色素内包樹脂粒子を提供することにある。又、本発明の課題は、発光色が異なる蛍光色素内包樹脂粒子を多数作製する場合でも、作製が容易な蛍光色素内包樹脂粒子を提供することにある。
【００１０】
更に、本発明の課題は、該蛍光色素内包樹脂粒子を含む組織多重染色用の蛍光色素内包樹脂粒子のセット、及び該蛍光色素内包樹脂粒子を用いた組織多重染色法を提供することにある。
【課題を解決するための手段】
【００１１】
本発明者らは、１個の蛍光色素内包樹脂粒子中に、赤色蛍光色素、緑色蛍光色素及び青色蛍光色素の２種又は３種の蛍光色素を内包させ、これらの色素を同時に励起、発光させれば、１個の蛍光色素内包樹脂粒子からこれらの色素の蛍光が混合された色の蛍光を検出することが可能であることを見い出し、本発明を完成させた。
【００１２】
すなわち、本発明は以下の項の通りである。
[項１] 
１個の樹脂粒子中に赤色蛍光色素、緑色蛍光色素及び青色蛍光色素の２種又は３種の蛍光色素を内包する蛍光色素内包樹脂粒子。
【００１３】
[項２]
前記蛍光色素の蛍光スペクトルのピークの波長の半値幅がいずれも９０ｎｍ以下である、項１に記載の蛍光色素内包樹脂粒子。
【００１４】
[項３]
前記蛍光色素内包樹脂粒子の平均粒径が１０ｎｍ以上１５０ｎｍ以下である、項１又は２に記載の蛍光色素内包樹脂粒子。
【００１５】
[項４]
前記蛍光色素内包樹脂粒子の母体がメラミン樹脂又はポリスチレン樹脂である、項１〜３のいずれか一項に記載の蛍光色素内包樹脂粒子。
【００１６】
[項５]
蛍光色素内包樹脂粒子を２種以上含み、該蛍光色素内包樹脂粒子の少なくとも１種が項１〜４のいずれか一項に記載の蛍光色素内包樹脂粒子である、組織多重染色用蛍光色素内包樹脂粒子セット。
【００１７】
[項６]
組織標本中の２種以上の検出対象物質のそれぞれに対して、検出対象物質と、該検出対象物質を特異的に捕捉する物質と、蛍光色素内包樹脂粒子を結合させる組織多重染色法であって、
（１）前記蛍光色素内包樹脂粒子の少なくとも１種が項１〜４のいずれか一項に記載の蛍光色素内包樹脂粒子であり、
（２）前記組織標本に、前記蛍光色素内包樹脂粒子に内包される全ての蛍光色素の励起波長の光を同時に照射し、
（３）前記組織標本から、前記蛍光色素内包樹脂粒子に内包される全ての蛍光色素の蛍光波長の光を同時に検出する、
組織多重染色法。
【００１８】
[項７]
前記検出対象物質を特異的に捕捉する物質が抗体である、項６に記載の組織多重染色法。
【００１９】
[項８]
前記検出対象物質を特異的に捕捉する物質がヌクレオチド鎖である、項６に記載の組織多重染色法。
【００２０】
[項９]
蛍光ｉｎ  ｓｉｔｕハイブリダイゼーション法で実施する項８に記載の組織多重染色法。
【発明の効果】
【００２１】
本発明の蛍光色素内包樹脂粒子は、１個の蛍光色素内包樹脂粒子中に、赤色蛍光色素、緑色蛍光色素及び青色蛍光色素の２種又は３種の蛍光色素が内包されており、内包されたこれらの色素を同時に励起し、同時に発光させることによって、１個の蛍光色素内包樹脂粒子から、これらの色素の蛍光が混合された色の蛍光を検出することが可能である。
【００２２】
従って、本発明の蛍光色素内包樹脂粒子を用いて多重染色する場合、用いた蛍光色素内包樹脂粒子に内包された全ての色素の励起波長の光を同時に照射できるフィルターとこれらの色素の蛍光波長の光を同時に検出できるフィルターの２枚のフィルターだけで、多重染色に用いた全ての蛍光色素内包樹脂粒子が発光する蛍光を検出することができる。本発明の蛍光色素内包樹脂粒子を用いた多重染色では、蛍光顕微鏡観察において、フィルター変更がなく、煩雑さが解消されているとともに、複数の発光色が同時に観察可能である。
【００２３】
又、本発明の蛍光色素内包樹脂粒子から発光する蛍光の色は、蛍光色素内包樹脂粒子に内包させる赤色蛍光色素、緑色蛍光色素及び青色蛍光色素の２種又は３種の種類及び割合を適宜調製することで、企図した色とすることができる。従って、発光色が異なる蛍光色素内包樹脂粒子を多数作製する場合でも、作製が容易である。
【００２４】
更に、本発明では、該蛍光色素内包樹脂粒子を含む組織多重染色用の蛍光色素内包樹脂粒子のセット、及び該蛍光色素内包樹脂粒子を用いた組織多重染色法を提供することができる。
【発明を実施するための形態】
【００２５】
以下、本発明を実施するための形態について詳細に説明するが、本発明はこれらに限定されるものではない。
１．蛍光色素内包樹脂粒子
本発明の蛍光色素内包樹脂粒子は、
『１個の樹脂粒子中に赤色蛍光色素、緑色蛍光色素及び青色蛍光色素の２種又は３種の蛍光色素を内包する蛍光色素内包樹脂粒子』
である。
【００２６】
（１）母体とする樹脂粒子
蛍光色素内包樹脂粒子は、樹脂でできた粒子（樹脂粒子）を母体とし、この中に蛍光色素の分子が内包されたものである。すなわち、蛍光色素の分子が、化学結合、電気的な引力、物理的な包含、吸着、その他により、母体とする樹脂粒子に内包されたものである。
【００２７】
粒子を形成する樹脂としては、例えば、ポリスチレン、ポリアミド、ポリ乳酸、ポリアクリロニトリル、ポリグリシジルメタクリレート、ポリメラミン、ポリウレア、ポリベンゾグアナミン、ポリフラン、ポリキシレン、フェノール樹脂等が挙げられる。粒子を形成する樹脂は、蛍光色素分子を安定的に内包できる樹脂であれば特に制限はないが、メラミン樹脂又はポリスチレン樹脂が好ましい。メラミン樹脂は色素を共有結合あるいは静電結合で内包できるので内包性に優れる。特に静電結合の場合は色素同士の反発が生じる事で色素の凝集を防ぎ量子収率を向上できる。また、ポリスチレン樹脂は色素を共有結合あるいは疎水相互作用で内包できるので内包性に優れる。
【００２８】
蛍光色素内包樹脂粒子の平均粒径、すなわち、母体とする樹脂粒子の平均粒径は、特に限定されないが、通常は１０ｎｍ以上５００ｎｍ以下であるが、蛍光免疫染色やＦＩＳＨへの適用の点からは、１０ｎｍ以上１５０ｎｍ以下が好ましい。また、粒径のばらつきを示す変動係数も特に限定されないが、通常は２０％以下であり、好ましくは５〜１５％である。
【００２９】
なお、蛍光色素内包ナノ粒子の粒径は、走査型電子顕微鏡（ＳＥＭ）を用いて電子顕微鏡写真を撮影し、蛍光色素内包ナノ粒子の断面積を計測し、その計測値を相当する円の面積としたときの直径（面積円相当径）として測定することができる。蛍光色素内包ナノ粒子の集団の粒子サイズの平均（平均粒径）および変動係数は、十分な数（たとえば１０００個）の蛍光色素内包ナノ粒子について上記のようにして粒子サイズ（粒径）を測定した後、平均粒径はその算術平均として算出され、変動係数は式：１００×粒径の標準偏差／平均粒径、により算出される。
【００３０】
（２）内包させる蛍光色素
１個の樹脂粒子中に内包させる蛍光色素は、赤色蛍光色素、緑色蛍光色素及び青色蛍光色素の２種又は３種である。このように、赤色蛍光色素、緑色蛍光色素及び青色蛍光色素の２種又は３種を１個の樹脂粒子中に内包させ、これらの色素を同時に励起し、これらの色素から発光する蛍光を同時に検出することによって、これらの蛍光が混合された色の蛍光が１個の樹脂粒子から発光することになる。
【００３１】
内包させる赤色蛍光色素、緑色蛍光色素及び青色蛍光色素には特に制限はない。赤色蛍光色素の例としては、ＳｕｌｆｏＲｈｏｄａｍｉｎｅ  １０１、Ａｌｅｘａ  Ｆｌｕｏｒ ５９４（登録商標、インビトロジェン社製）、ＢＯＤＩＰＹ  ＴＲ、Ｃｙ３．５（登録商標、ＧＥヘルスケア社製）、ＨｉＬｙｔｅ  Ｆｌｕｏｒ  ５９４（登録商標、アナスペック社製）、ＤｙＬｉｇｈｔ  ５９４（登録商標、サーモサイエンティフィック社製）、ＡＴＴＯ  ５９４（登録商標、ＡＴＴＯ−ＴＥＣ社製）、ＭＦＰ  ５９４（登録商標、Ｍｏｂｉｔｅｃ社製）、Ｎ, Ｎ−Ｂｉｓ−（２，６−ｄｉｉｓｏｐｒｏｐｙｌｐｈｅｎｙｌ）−１，６，７，１２−（４−ｔｅｒｔ−ｂｕｔｙｌｐｈｅｎｏｘｙ）−ｐｅｒｙｌｅｎ−３，４，９，１０−ｔｅｔｒａｃａｒｂｏｎａｃｉｄ ｄｉｉｍｉｄｅ、Ｎ, Ｎ’−Ｂｉｓ（２，６−ｄｉｉｓｏｐｒｏｐｙｌｐｈｅｎｙｌ）−１，６，７，１２−ｔｅｔｒａｐｈｅｎｏｘｙｐｅｒｙｌｅｎｅ−３，４：９，１０−ｔｅｔｒａｃａｒｂｏｘｄｉｉｍｉｄｅ、Ｂｅｎｚｅｎｅｓｕｌｆｏｎｉｃ ａｃｉｄ, ４, ４’, ４’’, ４’’’−[（１，３，８，１０−ｔｅｔｒａｈｙｄｒｏ−１，３，８，１０−ｔｅｔｒａｏｘｏｐｅｒｙｌｏ[３，４−ｃｄ：９，１０−ｃ’ｄ’]ｄｉｐｙｒａｎ−５，６，１２，１３−ｔｅｔｒａｙｌ）ｔｅｔｒａｌｉｓ（ｏｘｙ）]ｔｅｔｒａｋｉｓ等が挙げられる。緑色蛍光色素の例としては、ｐｙｒｏｍｅｔｈｅｎｅ  ５５６、Ｆｌｕｏｒｅｓｃｅｉｎ、ＦＩＴＣ、５（６）−Ｃａｒｂｏｘｙｆｌｕｏｒｅｓｃｅｉｎ、Ａｌｅｘａ Ｆｌｕｏｒ ４８８、Ｏｒｅｇｏｎ Ｇｒｅｅｎ ４８８、ＨｉＬｙｔｅ Ｆｌｕｏｒ ４８８、ＡＴＴＯ ４８８、等が挙げられる。青色蛍光色素の例としては、Ｃｙｔｏ  ４１５，ｃａｒｂｏｘｙｌｉｃ  ａｃｉｄ、ＤｙＬｉｇｈｔ ４０５、Ａｍｉｎｏｍｅｔｈｙｌｃｏｕｍａｒｉｎ、８−Ｍｅｔｈｏｘｙｐｙｒｅｎｅ−１，３，６−ｔｒｉｓｕｌｆｏｎｉｃ ａｃｉｄ ｔｒｉｓｏｄｉｕｍ ｓａｌｔ、７−（Ｄｉｅｔｈｙｌａｍｉｎｏ）ｃｏｕｍａｒｉｎ−３−ｃａｒｂｏｘｙｌｉｃ ａｃｉｄ、７−Ｈｙｄｒｏｘｙｃｏｕｍａｒｉｎ−３−ｃａｒｂｏｘｙｌｉｃ ａｃｉｄ Ｎ−ｓｕｃｃｉｎｉｍｉｄｙｌ ｅｓｔｅｒ等が挙げられる。
【００３２】
これらの内包させる蛍光色素の種類、組合せ、量比は、特に制限はなく、蛍光色素内包樹脂粒子から発光する蛍光の色に応じて適宜選べばよい。例えば、蛍光色素内包樹脂粒子から発光する蛍光を企図した色にするために、まず、３原色の混合と色の関係に基づいて、内包させる色素の種類、組合せ、量比を予め決めて、蛍光色素内包樹脂粒子を製造する。そして、製造した蛍光色素樹脂粒子に内包されたこれらの色素を同時に励起し、これらの色素の蛍光を同時に検出して、蛍光色素樹脂粒子としての蛍光を観察する。その結果、企図した色の蛍光と異なる場合は、これらの蛍光色素の量比を変更して、蛍光色素内包樹脂粒子を製造することによって、企図した色の蛍光を発光する蛍光色素樹脂粒子を得ることができる。
【００３３】
また、企図した色の蛍光を発光する蛍光色素内包樹脂粒子を製造しやすくするためには、内包させる蛍光色素はその蛍光スペクトルのピークの波長の半値幅が９０ｎｍ以下であることが好ましい。蛍光スペクトルのピークの波長の半値幅が広い蛍光色素を用いた場合、他の色の蛍光色素の蛍光スペクトルと重なる部分が多くなり、蛍光色素内包樹脂粒子から発光する蛍光の色の調整が難しくなる。
【００３４】
これらの蛍光色素の種類、組合せ、量比と製造した蛍光色素粒子の発光する蛍光の色の例は、実施例に記載した通りである。
なお、前記でも記載したように、本発明の蛍光色素内包樹脂粒子を用いて多重染色を行う場合、用いた蛍光色素内包樹脂粒子に内包された全ての色素を同時に励起できるフィルターと全ての色素の蛍光を同時に検出できるフィルターの２枚のフィルターで、多重染色に用いた全ての蛍光色素内包樹脂粒子が発光する蛍光を検出できるという効果が得られる。この場合、多重染色で用いる蛍光色素内包樹脂粒子の間で同じ色の蛍光色素が内包されている場合は、その色の蛍光色素は同じ蛍光色素であることが必要である（例えば、多重染色で、赤色蛍光色素と緑色蛍光色素を内包する蛍光色素内包樹脂粒子と緑色蛍光色素と青色蛍光色素を内包する蛍光色素内包樹脂粒子を用いる場合は、共通して内包されている緑色蛍光色素は同じ蛍光色素であることが必要である。）
【００３５】
（３）蛍光色素内包樹脂粒子の製造方法
蛍光色素内包樹脂粒子の製造方法は、特に限定されるものではなく、前記の樹脂粒子に対応する原料及び前記の蛍光色素を用いて、通常用いられている方法で製造することができる。例えば、樹脂粒子の原料である樹脂のモノマーに蛍光色素分子を結合させた後に重合し粒子を合成する方法、重合した樹脂の粒子に蛍光色素を吸着又は結合させて導入する方法、樹脂のモノマーと蛍光色素とを混合して重合と蛍光色素の結合を同時に行う方法等がある。これらの方法で製造した蛍光色素内包ナノ粒子は、通常、１粒子中に複数個の蛍光色素分子が内包される。
【００３６】
（４）蛍光色素内包樹脂粒子の励起、蛍光の検出
本発明の蛍光色素樹脂粒子は、内包させた２種又は３種の蛍光色素の蛍光を混合して、企図した色の蛍光をその蛍光色素内包樹脂粒子から発光させるために、前記の通り、これらの色素を同時に励起し、これらの色素の蛍光を同時に検出することが必要である。内包させた色素を別々に励起し、別々にその蛍光を観察するのでは、１個の蛍光色素内包樹脂粒子に内包させた２種又は３種の蛍光色素の蛍光の混合が起こらず、その蛍光色素内包樹脂粒子から発光する蛍光は、企図した色にならない。
【００３７】
この場合、前記の通り、赤色蛍光色素、緑色蛍光色素、青色蛍光色素の２種又は３種の励起波長の光を同時に照射できるフィルター、及びこれらの色素が発光する赤色蛍光、緑色蛍光、青色蛍光の２種又は３種の蛍光波長の光を同時に検出できるフィルターが用いられる。このようなフィルターは、通常用いられているものの中から、目的に応じたものを選べばよく、例えば、励起用フィルターとして、４２０ｎｍ（青色蛍光励起波長）、４９０ｎｍ（緑色蛍光励起波長）、５８０ｎｍ（青色蛍光励起波長）を同時に透過させることのできるフィルター、例えば、FF01-407/494/576-25（Semrock製）を用いることができ、蛍光検出用フィルターとして、４５０ｎｍ（青色蛍光検出波長）、５２０ｎｍ（緑色蛍光検出波長）、６１０ｎｍ（青色蛍光検出波長）を同時に透過させることのできるフィルター、例えば、FF01-457/530/628-25（Semrock製）を用いることができる（実施例参照）。
【００３８】
２．組織多重染色用蛍光色素内包樹脂粒子セット
本発明の組織多重染色用蛍光色素内包樹脂粒子セットは、
『蛍光色素内包樹脂粒子を２種以上含み、該蛍光色素内包樹脂粒子の少なくとも１種が項１〜４のいずれか一項に記載の蛍光色素内包樹脂粒子である、組織多重染色用蛍光色素内包樹脂粒子セット。』
である。
【００３９】
本セットには蛍光色素内包樹脂粒子が２種以上含まれ、そのうちの少なくとも１種は本発明の蛍光色素内包樹脂粒子である。従来の蛍光色素内包樹脂粒子（１個の樹脂粒子中に１種の蛍光色素を内包する蛍光色素内包樹脂粒子）が本セットに含まれていてもよい。
【００４０】
本セットに含まれる本発明の蛍光色素内包樹脂粒子は、前記に記載したものであり、目的とする組織多重染色に応じて、蛍光色素内包樹脂粒子の種類の数（二重染色の場合は２種、三重染色の場合は３種、等）、平均粒子径、発光する蛍光の色、その他必要な条件を満たすもの選べばよい。
【００４１】
本セットは組織多重染色のためのセットであるので、前記でも記載したように、１枚のフィルターで多重染色に用いた全ての蛍光色素を同時に励起し、１枚のフィルターでこれらの蛍光色素の全ての蛍光を検出する必要がある。この場合のフィルターは、本発明の蛍光色素内包樹脂粒子に内包される赤色色素、緑色色素、青色色素の全てを励起させるフィルターとこれらの蛍光色素の蛍光の全てを検出するフィルターである。従って、本セットに含まれる蛍光色素内包樹脂粒子の間で同じ色の蛍光色素が内包されている場合は、その色の蛍光色素は同じ蛍光色素であることが必要であることも前記で記載した通りである。
【００４２】
蛍光色素内包樹脂粒子を用いた組織多重染色法については、次に記載する。
３．組織多重染色法
本発明の組織多重染色方法は、
『組織標本中の２種以上の検出対象物質のそれぞれに対して、検出対象物質と、該検出対象物質を特異的に捕捉する物質と、蛍光色素内包樹脂粒子を結合させる組織多重染色法であって、
（１）前記蛍光色素内包樹脂粒子の少なくとも１種が項１〜４のいずれか一項に記載の蛍光色素内包樹脂粒子であり、
（２）前記組織標本に、前記蛍光色素内包樹脂粒子に内包される全ての蛍光色素の励起波長の光を同時に照射し、
（３）前記組織標本から、前記蛍光色素内包樹脂粒子に内包される全ての蛍光色素の蛍光波長の光を同時に検出する、
組織多重染色法。』
である。
【００４３】
（１）組織標本、検出対象物質
組織標本としては、多重染色が行われる生物試料の組織であれば特に制限はなく、また、血液細胞等の細胞も使用可能である。通常は、採取した生物試料から公知の方法によって調整した、パラフィン包埋切片、その他の組織切片が用いられる。
【００４４】
多重染色の対象である検出対象物質としては、検出対象組織に含まれている物質を、多重染色の目的に応じて、２種以上、選べばよい。
（２）検出対象物質を捕捉する物質
検出対象物質を捕捉する物質は、検出対象物質と特異的に結合する物質であって、例えば、検出対象物質がタンパク質、ポリペプチド、糖等の場合にはその抗体、検出対象物質が糖鎖を含む物質の場合にはこれと結合するレクチン、検出対象物質が核酸の場合にはこれとハイブリダイズするＤＮＡ配列又はＲＮＡ配列が挙げられる。これらの検出対象物質を捕捉する物質は、通常の方法を用いて取得することができる。
【００４５】
（３）蛍光色素内包樹脂粒子
組織多重染色法で用いる蛍光色素内包樹脂粒子は、そのうちの少なくとも１種は本発明の蛍光色素内包樹脂粒子であり、その説明は前記に記載した通りである。目的とする組織多重染色に応じて、蛍光色素内包樹脂粒子の種類の数、平均粒子径、発光する蛍光の色、その他必要な条件を満たすものを選ぶこと、１枚のフィルターで多重染色に用いた全ての蛍光色素を同時に励起し、１枚のフィルターでこれらの蛍光色素の全ての蛍光を検出するために、蛍光色素内包樹脂粒子に内包させる赤色蛍光色素、緑色蛍光色素、青色蛍光色素は、それぞれの蛍光色素内包樹脂粒子間で、同じ色素であることが必要であること、等も前記で記載した通りである。
【００４６】
（４）検出対象物質と、該検出対象物質を特異的に捕捉する物質と、蛍光色素内包樹脂粒子の結合
以下、蛍光色素内包樹脂粒子を「標識物質」ともいい、検出対象物質と、該検出対象物質を特異的に捕捉する物質と、蛍光色素内包樹脂粒子が結合したものを「検出対象物質−捕捉物質−標識物質結合体」ともいう。
【００４７】
本発明の組織多重染色方法では、組織標本上で、検出対象物質−捕捉物質−標識物質結合体を作成する。検出対象物質−捕捉物質−標識物質結合体の作成方法は、通常いられている方法であればよい。検出対象物質−捕捉物質−標識物質結合体の結合方法に特に制限はなく、直接結合している場合の外に、２次抗体等を介して、いわゆるサンドイッチ法によって結合している場合も含まれる。
【００４８】
捕捉物質に標識物質を結合させる方法としては、ビオチン−アビジン法、チオール基−マレイミド基のカップリング反応法、既存の化学リンカーを用いる方法、架橋剤（１−エチル−３−（３−ジメチルアミノプロピル）カルボジイミド（ＥＤＣ）等）を用いた架橋反応法、イオン結合法等が知られており、捕捉物質と標識物質の化学的性質等に基づいて、目的に応じた方法を用いればよい。
【００４９】
検出対象物質と捕捉物質を結合させる方法としては、前記で記載したように、検出対象物質に応じて、抗原抗体反応を利用する免疫染色法、レクチンと糖鎖の反応を利用する方法、核酸とハイブリダイズする配列を利用する方法等を用いればよい。
【００５０】
２次抗体を介する方法としては、例えば、検出対象物質と特異的に結合した捕捉物質としての一次抗体に対して、特異的な親和性を有する二次抗体を介して、標識物質を結合させる方法がある。
【００５１】
なお、検出対象物質−捕捉物質−標識物質結合体を作成する場合、異なる検出対象物質に対しては、異なる蛍光を発光する標識物質（蛍光色素内包樹脂粒子）を使用することは言うまでもなく、その蛍光の色の調整も、前記で説明した通りである。
【００５２】
（５）励起光の照射
検出対象物質−捕捉物質−標識物質結合体が作成された組織標本に対して、標識物質（蛍光色素内包樹脂粒子）に内包させた全ての赤色蛍光色素、緑色蛍光色素及び青色蛍光色素の励起波長の光を同時に照射する（内包させた蛍光色素が２種の場合は、２種の色素の励起波長の光を同時に照射する）。このために使用するフィルターについても、前記で説明した通りであり、例えば、４２０ｎｍ（青色蛍光励起波長）、４９０ｎｍ（緑色蛍光励起波長）、５８０ｎｍ（赤色蛍光励起波長）を同時に透過させることのできるFF01-407/494/576-25（Semrock製）を、励起用フィルターとして、用いることができる。
【００５３】
光源、その他の励起光の照射装置についても、通常使われているものが用いられる。
（６）蛍光の検出
前記の励起光の照射によって組織標本から発光される全ての蛍光、すなわち標識物質（蛍光色素内包樹脂粒子）に内包させた全ての赤色蛍光色素、緑色蛍光色素及び青色蛍光色素の蛍光波長の光、を同時に検出する（内包させる蛍光色素が２種の場合は、２種の色素の蛍光波長の光を同時に検出する）。このために使用するフィルターについても、前記で説明した通りであり、例えば、４５０ｎｍ（青色蛍光検出波長）、５２０ｎｍ（緑色蛍光検出波長）、６１０ｎｍ（青色蛍光検出波長）を同時に透過させることのできるFF01-457/530/628-25（Semrock製）を、蛍光検出用フィルターとして、用いることができる。
【００５４】
受光装置、蛍光顕微鏡等についても、通常使われているものが用いられる。
【実施例】
【００５５】
以下、実施例により本発明をさらに具体的に説明するが、本発明の範囲はこれらに限定されるものではない。
[実施例１]（蛍光ｉｎ  ｓｉｔｕハイブリダイゼーション用の種々の色の蛍光色素内包樹脂粒子の作製）
（１）粒子１−１：赤色メラミン粒子の作製
蛍光色素として赤色発光色素であるＳｕｌｆｏＲｈｏｄａｍｉｎｅ１０１（シグマアルドリッチ社製）１４．４ｍｇを水２２ｍＬに加えて溶解した。その後、この溶液に乳化重合用乳化剤のエマルジョン（登録商標）４３０（ポリオキシエチレンオレイルエーテル、花王社製）の５％水溶液を２ｍＬ加えた。この溶液をホットスターラー上で撹拌しながら７０℃まで昇温させた後、この溶液にメラミン樹脂原料ニカラックＭＸ−０３５（日本カーバイド工業社製）を０．６５ｇ加えた。
【００５６】
さらに、この溶液に界面活性剤としてドデシルベンゼンスルホン酸（関東化学社製）の１０％水溶液を１０００μＬ加え、７０℃で５０分間加熱撹拌した。その後、９０℃に昇温して２０分間加熱撹拌した。得られた色素樹脂粒子の分散液から、余剰の樹脂原料や蛍光色素等の不純物を除くため、純水による洗浄を行った。
【００５７】
具体的には、遠心分離機（クボタ社製マイクロ冷却遠心機３７４０）にて２００００Ｇで１５分間、遠心分離し、上澄み除去後、超純水を加えて超音波照射して再分散した。遠心分離、上澄み除去および超純水への再分散による洗浄を５回繰り返した。得られたメラミン粒子はメラミン樹脂自体が骨格に多くのアミノ基を含むことから、プラス電荷となった。樹脂粒子の電荷の評価は、 ＮＭＲやＩＲ等による樹脂成分分析と、ゼータ電位測定により行なった。
【００５８】
得られた粒子の表面修飾を行なった。色素樹脂粒子０．１ｍｇをエタノール１．５ｍＬ中に分散し、アミノプロピルトリメトキシシラン（ＬＳ−３１５０、信越化学工業社製）２μＬを加え、８時間反応させることにより、樹脂粒子の樹脂表面に存在するヒドロキシル基をアミノ基に変換する表面アミノ化処理を行った。
【００５９】
２ｍＬのエチレンジアミン四酢酸（ＥＤＴＡ）を含有したリン酸緩衝液生理的食塩水（ＰＢＳ）を用いて、得られた色素樹脂粒子の濃度を３ｎＭに調整した。濃度調整した色素樹脂粒子の分散液に対して、終濃度１０ｍＬとなるように、ＳＭ（ＰＥＧ）１２（Ｄｕｃｃｉｎｉｍｉｄｙ１−[（Ｎ−ｍａｌｅｏｍｉｄｏｐｒｏｐｉｏｎａｍｉｄ）サーモサイエンティフィック社製）を混合し、２０℃１時間反応させて、末端にマレイミドがついた蛍光色素を有する色素樹脂粒子を含む混合液を得た。
【００６０】
この混合液を１００００Ｇで２０分間遠心分離を行い、上澄みを除去した後、２ｍＬのＥＤＴＡを含有したＰＢＳを加えて沈降物を分散させ、再度遠心分離を行った。同様の手順による上記洗浄を３回行った。
【００６１】
ＨＥＲ２遺伝子に結合するＤＮＡプローブは、フナコシ社よりＢＡＣプローブを購入して用いた。ＨＥＲ２のＤＮＡプローブに対してニックトランスレーションにより、チオール基を導入した後、作製した赤色メラミン粒子とリン酸緩衝液生理的食脱水（ＰＢＳ）中で1時間撹排する事で、粒子への遺伝子の結合を行なった。混合液を１００００Ｇで２０分間遠心分離を行い、上澄みを除去した後、２ｍＬのＥＤＴＡを含有したＰＢＳを加えて沈降物を分散させ、再度遠遠心分離を行った。同様の手順による上記洗浄を３回行い。遺伝子が結合した粒子を得た。
【００６２】
（２）粒子１−２：橙色メラミン粒子の作製
蛍光色素として赤色発光色素であるＳｕｌｆｏＲｈｏｄａｍｉｎｅ１０１（シグマアルドリッチ社製）９．６ｍｇと緑色発光色素であるｐｙｒｏｍｅｔｈｅｎｅ５５６（Ｅｘｃｉｔｏｎ社製）４．８ｍｇを水２２ｍＬに加えて溶解した。その後は、赤色メラミン粒子と同様に粒子を作製した。
ＭＥＴ遺伝子に結合するＤＮＡプローブは、フナコシ社よりＢＡＣプローブを購入して用いた。粒子への結合は赤色粒子と同様に行なった。
【００６３】
（３）粒子１−３：黄色メラミン粒子の作製
蛍光色素として赤色発光色素であるＳｕｌｆｏＲｈｏｄａｍｉｎｅ１０１（シグマアルドリッチ社製）７．２ｍｇと緑色発光色素であるｐｙｒｏｍｅｔｈｅｎｅ５５６（Ｅｘｃｉｔｏｎ社製）７．２ｍｇを水２２ｍＬに加えて溶解した。その後は、赤色メラミン粒子と同様に粒子を作製した。
Ｐ５３遺伝子に結合するＤＮＡプローブは、フナコシ社よりＢＡＣプローブを購入して用いた。粒子への結合は赤色粒子と同様に行なった。
【００６４】
（４）粒子１−４：ピンク色メラミン粒子の作製
蛍光色素して赤色発光色素であるＳｕｌｆｏＲｈｏｄａｍｉｎｅ１０１（シグマアルドリッチ社製）９．６ｍｇと青色発光色素であるＣｙｔｏ４１５，ｃａｒｂｏｘｙｌｉｃ  ａｃｉｄ（ｃｙｔｏｄｉａｇｎｏｓｔｉｃｓ社製）４．８ｍｇを水２２ｍＬに加えて溶解した。その後は、赤色メラミン粒子と同様に粒子を作製した。
ＲＢ−１遺伝子に結合するＤＮＡプローブは、フナコシ社よりＢＡＣプローブを購入して用いた。粒子への結合は赤色粒子と同様に行なった。
【００６５】
（５）粒子１−５：赤紫色メラミン粒子の製造
蛍光色素として赤色発光色素であるＳｕｌｆｏＲｈｏｄａｍｉｎｅ１０１（シグマアルドリッチ社製）７．２ｍｇと青色発光色素であるＣｙｔｏ４１５，ｃａｒｂｏｘｙｌｉｃ  ａｃｉｄ（ｃｙｔｏｄｉａｇｎｏｓｔｉｃｓ社製）７．２ｍｇを水２２ｍＬに加えて溶解した。その後は、赤色メラミン粒子と同様に粒子を作製した。
ＭＹＣ遺伝子に結合するＤＮＡプローブは、フナコシ社よりＢＡＣプローブを購入して用いた。粒子への結合は赤色粒子と同様に行なった。
【００６６】
（６）粒子１−６：緑色メラミン粒子の製造
蛍光色素として緑色発光色素であるｐｙｒｏｍｅｔｈｅｎｅ５５６（Ｅｘｃｉｔｏｎ社製）１４．４ｍｇを水２２ｍに加えて溶解した。その後は、赤色メラミン粒子と同様に粒子を作製した。
ＴＯＰ２Ａ遺伝子に結合するＤＮＡプローブは、フナコシ社よりＢＡＣプローブを購入して用いた。粒子への結合は赤色粒子と同様に行なった。
【００６７】
（７）粒子１−７：黄緑色メラミン粒子の作製
蛍光色素として赤色発光色素であるＳｕｌｆｏＲｈｏｄａｍｉｎｅ１０１（シグマアルドリッチ社製）４．８ｍｇと縁色発光色素であるｐｙｒｏｍｅｔｈｅｎｅ５５６（Ｅｘｃｉｔｏｎ社製）９．６ｍｇを水２２ｍLに加えて溶解した。その後は、赤色メラミン粒子と同様に粒子を作製した。
ＥＧＦＲ遺伝子に結合するＤＮＡプローブは、フナコシ社よりＢＡＣプローブを購入して用いた。粒子への結合は赤色粒子と同様に行なった。
【００６８】
（８）粒子１−８：青緑色メラミン粒子の作製
蛍光色素として緑色発光色素であるｐｙｒｏｍｅｔｈｅｎｅ５５６（Ｅｘｃｉｔｏｎ社製）９．６ｍｇと青色発光色素であるＣｙｔｏ４１５，ｃａｒｂｏｘｙｌｉｃ  ａｃｉｄ（ｃｙｔｏｄｉａｇｎｏｓｔｉｃｓ社製）４．８ｍｇを水２２ｍＬに加えて溶解した。その後は、赤色メラミン粒子と同様に粒子を作製した。
ヒト第１７番染色体セントロメアに結合するＤＮＡプローブは、フナコシ社よりＢＡＣプローブを購入して用いた。粒子への結合は赤色粒子と同様に行なった。
【００６９】
（９）粒子１−９：水色メラミン粒子の作製
蛍光色素として緑色発光色素であるｐｙｒｏｍｅｔｈｅｎｅ５５６（Ｅｘｃｉｔｏｎ社製）７．２ｍｇと青色発光色素であるＣｙｔｏ４１５，ｃａｒｂｏｘｙｌｉｃ  ａｃｉｄ（ｃｙｔｏｄｉａｇｎｏｓｔｉｃｓ社製）７．２ｍｇを水２２ｍＬに加えて溶解した。その後は、赤色メラミン粒子と同様に粒子を作製した。
ヒト第７番染色体セントロメアに結合するＤＮＡプローブは、フナコシ社よりＢＡＣプローブを購入して用いた。粒子への結合は赤色粒子と同様に行なった。
【００７０】
（１０）粒子１−１０：青色メラミン粒子の作製
蛍光色素として青色発光色素であるＣｙｔｏ４１５，ｃａｒｂｏｘｙｌｉｃ  ａｃｉｄ（ｃｙｔｏｄｉａｇｎｏｓｔｉｃｓ社製）１４．４ｍｇを水２２ｍに加えて溶解した。その後は、赤色メラミン粒子と同様に粒子を作製した。
【００７１】
ヒト第８番染色体セントロメアに結合するＤＮＡプローブは、フナコシ社よりＢＡＣプローブを購入して用いた。粒子への結合は赤色粒子と同様に行なった。
粒子１−１〜１−１０の内容をまとめると表１の通りである。
【００７２】
【表１】
2015093878.tif 000002
【００７３】
[実施例２]（赤色、緑色、青色の蛍光色素を内包した蛍光色素内包樹脂粒子を用いた多重染色ＦＩＳＨ）
表１に記した粒子を用いてＦＩＳＨを行なった。ヒトの乳がん組織切片を用いて染色した。（染色は常光社ＨＥＲ２ヒストラＦＩＳＨキットの染色法に準じて染色を行なった。）観察の際には、励起波長が４２０、４９０、５８０ｎｍを同時に励起できるフィルター（FF01-407/494/576-25（Semrock製））を用い、発光波長（蛍光波長）として、４５０、５２０、６１０ｎｍを同時に検出できるフィルター（FF01-457/530/628-25（Semrock製））を用いた。これにより、粒子１−１〜１−１０の１０種の発光色の異なる粒子を同時に観察する事ができた。例えば、癌の増殖や分子標的薬の奏効率に関係する、ＨＥＲ２（粒子１−１赤色）、ＴＯＰ２Ａ（粒子１−６緑色）、ＲＢ−１（粒子１−４ピンク色）、ＥＧＦＲ（粒子１−７黄緑色）、Ｐ５３（粒子１−３黄色）の欠損を、同時に確認できた。この際、１７番染色体（粒子１−８青緑色）の増殖の有無を確認し、染色体自体の増幅では無く、ＨＥＲ等の特定の遺伝子が憎幅あるいは欠損している事を確認した。
【００７４】
同様に、癌の増殖や分子標的薬の奏効率に関係する、ＭＥＴ（粒子１−２橙色）、 ＥＧＦＲ（粒子１−７黄緑色）の増幅を同時に確認できた。この際に、７番染色体（粒子１−９水色）の増殖の有無を確認し、染色体自体の増幅では無い事を確認した。
【００７５】
同様に、癌の増殖や分子標的薬の奏効率に関係する、ＭＹＣ（粒子１−５赤紫色）の増幅を同時に確認できた。この際に、８番染色体（粒子１−１０青色）の増殖の有無を確認し、染色体自体の増幅では無い事を確認した。
【００７６】
上記のように、染色体上の遺伝子の噌幅、欠損を、フィルターの切り替え無しに同時に観察できた。
[比較例１]（発光波長（蛍光波長）の異なる色素を内包した蛍光色素内包樹脂粒子セットを用いた多重染色ＦＩＳＨ)
下記の表２に記した粒子を用いてＦＩＳＨを行なった。実施例と同様にして、ヒトの乳がん組織切片を用いて染色した。観察の際には、例えば粒子２−１の赤色発光を検出する場合は励起５８０ｎｍ、発光６１５ｎｍのフィルターを装着して蛍光顕微鏡観察を行なった。粒子２−２の黄色発光色素を検出する場合は励起５３０ｎｍ、発光５６０ｎｍのフィルターを装着して蛍光顕微鏡観察を行なった。粒子２−１〜２−５と、５種の発光色の異なる粒子を、励起・発光（蛍光）フィルターをそれぞれ変更して観察するため、観察が煩雑であった。また、例えば、赤色と黄色と緑色の発光色の樹脂粒子では、それぞれ励起・発光（蛍光）フィルターが異なるため、同時に観察する事ができなかった。
【００７７】
【表２】
2015093878.tif 000003
【００７８】
なお、参考までに、実施例で用いた各遺伝子の観察項目は下記の表３の通りである。
【００７９】
【表３】
2015093878.tif 000004
【００８０】
[実施例３]（抗体染色用の種々の色の蛍光色素内包樹脂粒子の作製）
（１）粒子３−１：赤色メラミン粒子の作製
粒子１−１と同様にして赤色メラミン粒子を作製し、表面修飾を行ない、末端にマレイミド基を結合させた。一方、抗ＨＥＲ２抗体に、Ｎ−ｓｕｃｃｉｎｉｍｉｄｙｌ Ｓ−ａｃｅｔｙｌｔｈｉｏａｃｅｔａｔｅ（ＳＡＴＡ）にてチオール基付加処理を行ったのち、ゲルろ過カラムによるろ過を行い、チオール基が付加した抗ＨＥＲ２抗体溶液を得た。これと前記の赤色粒子を混合して反応させた。反応後、遠心分離と分散による粒子の洗浄を３回行ない、抗HER2抗体修飾赤色メラミン粒子を得た。
【００８１】
（２）粒子３−２：橙色メラミン粒子の作製
粒子１−２と同様にして橙色メラミン粒子を作製し、表面修飾を行ない、末端にマレイミド基を結合させた。これに粒子３−１と同様の手順で抗体を結合させ、抗ＭＥＴ抗体修飾橙色メラミン粒子を得た。
【００８２】
（３）粒子３−３：黄色メラミン粒子の作製
粒子１−３と同様にして黄色メラミン粒子を作製し、表面修飾を行ない、末端にマレイミド基を結合させた。これに粒子３−１と同様の手順で抗体を結合させ、抗Ｐ５３抗体修飾黄色メラミン粒子を得た。
【００８３】
（４）粒子３−４：ピンク色メラミン粒子の作製
粒子１−４と同様にしてピンク色メラミン粒子を作製し、表面修飾を行ない、末端にマレイミド基を結合させた。これに粒子３−１と同様の手順で抗体を結合させ、抗ＨＥＲ２抗体修飾ピンク色メラミン粒子を得た。
【００８４】
（５）粒子３−５：赤紫色メラミン粒子の製造
粒子１−５と同様にして赤紫色メラミン粒子を作製し、表面修飾を行ない、末端にマレイミド基を結合させた。これに粒子３−１と同様の手順で抗体を結合させ、抗ＭＹＣ抗体修飾赤紫色メラミン粒子を得た。
【００８５】
（６）粒子３−６：緑色メラミン粒子の製造
粒子１−６と同様にして緑色メラミン粒子を作製し、表面修飾を行ない、末端にマレイミド基を結合させた。これに粒子３−１と同様の手順で抗体を結合させ、抗ＴＯＰ２Ａ抗体修飾緑色メラミン粒子を得た。
【００８６】
（７）粒子３−７：黄緑色メラミン粒子の作製
粒子１−７と同様にして黄緑色メラミン粒子を作製し、表面修飾を行ない、末端にマレイミド基を結合させた。これに粒子３−１と同様の手順で抗体を結合させ、抗ＥＧＦＲ抗体修飾黄緑色メラミン粒子を得た。
【００８７】
粒子３−１〜３−７の内容をまとめると表４の通りである。
【００８８】
【表４】
2015093878.tif 000005
【００８９】
[実施例４]（赤色、緑色、青色の蛍光色素を内包した蛍光色素内包樹脂粒子を用いた多重抗体染色）
表４に記した粒子を用いて抗体染色を行なった。ヒトの乳がん組織切片を用いて染色した。（染色はダコ社HercepTest  ＩＩの染色法に準じて染色を行なった。）観察の際には、励起波長が４２０、４９０、５８０ｎｍを同時に励起できるフィルター（FF01-407/494/576-25（Semrock製））を用い、発光波長（蛍光波長）として、４５０、５２０、６１０ｎｍを同時に検出できるフィルター（FF01-457/530/628-25（Semrock製））を用いた。これにより、粒子３−１〜３−７の７種の発光色の異なる粒子を同時に観察する事ができた。例えば、癌の増殖や分子標的薬の奏効率に関係する、ＨＥＲ２（粒子３−１赤色）、ＴＯＰ２Ａ（粒子３−６緑色）、ＲＢ−１（粒子３−４ピンク色）、ＥＧＦＲ（粒子３−７黄緑色）、Ｐ５３（粒子３−３黄色）ＭＥＴ（粒子３−２橙色）、ＥＧＦＲ（粒子３−７黄緑色）、ＭＹＣ（粒子３−５赤紫色）の抗原たんぱくの増加の有無を評価できた。
【００９０】
[比較例２]（発光波長（蛍光波長）の異なる色素を内包した蛍光色素内包樹脂粒子セットを用いた多重抗体染色)
下記の表５に記した粒子を用いて抗体染色を行なった。実施例と同様にして、ヒトの乳がん組織切片を用いて染色した。観察の際には、例えば粒子４−１の赤色発光を検出する場合は励起５８０ｎｍ、発光６１５ｎｍのフィルターを装着して蛍光顕微鏡観察を行なった。粒子４−２の黄色発光色素を検出する場合は励起５３０ｎｍ、発光５６０ｎｍのフィルターを装着して蛍光顕微鏡観察を行なった。粒子４−１〜４−５と、５種の発光色の異なる粒子を、励起・発光（蛍光）フィルターをそれぞれ変更して観察するため、観察が煩雑であった。また、例えば、赤色と黄色と緑色の発光色の樹脂粒子では、それぞれ励起・発光（蛍光）フィルターが異なるため、同時に観察する事ができなかった。
【００９１】
【表５】
2015093878.tif 000006